(57)【要約】  【課題】  容易に作製することができる上、用いる基板の選択性が高い、基板を接合させた構成の光学素子およびその製造方法を提供する。  【解決手段】  導波基板２１とベース基板２２とを備え、導波基板２１とベース基板２２とが接合されていて、導波基板２１とベース基板２２との接合面において、一部に、接合していない非接合領域２４を備えている。【選択図】  図８
2008250352.tif 000002
【特許請求の範囲】
【請求項１】
導波基板とベース基板とを備え、
前記導波基板と前記ベース基板とが接合されていて、
前記導波基板と前記ベース基板との接合面において、一部に、接合していない非接合領域を備えている光学素子。
【請求項２】
前記導波基板と前記ベース基板とは、直接接合によって接合されている、請求項１に記載の光学素子。
【請求項３】
前記導波基板と前記ベース基板との屈折率は略等しい、請求項１に記載の光学素子。
【請求項４】
前記導波基板と前記ベース基板とは、間に薄膜層を介して接合されている、請求項１に記載の光学素子。
【請求項５】
前記導波基板と前記薄膜層との間、および前記ベース基板と前記薄膜層との間の少なくとも一方は、直接接合により接合されている、請求項４に記載の光学素子。
【請求項６】
前記導波基板には、光導波路が形成され、
前記非接合領域の幅は、前記光導波路の鉛直方向への投影面の幅以上であり、
前記投影面は、前記非接合領域内にある、請求項１に記載の光学素子。
【請求項７】
前記光導波路はリッジ光導波路である、請求項６に記載の光学素子。
【請求項８】
前記非接合領域は、前記導波基板および前記ベース基板の少なくとも一つを、厚み方向に、凹状に加工することにより形成されている、請求項１に記載の光学素子。
【請求項９】
前記非接合領域の厚みは、０．０１μｍ以上である、請求項１に記載の光学素子。
【請求項１０】
前記非接合領域に、前記導波基板よりも屈折率の小さい充填材料が形成されている、請求項１に記載の光学素子。
【請求項１１】
前記充填材料は、紫外線硬化樹脂である、請求項１０に記載の光学素子。
【請求項１２】
前記充填材料が、誘電体材料である、請求項１０に記載の光学素子。
【請求項１３】
前記充填材料は、前記導波基板に接して、前記光導波路の鉛直方向への投影面には少なくとも形成されている、請求項１２に記載の光学素子。
【請求項１４】
前記非接合領域は複数設けられていて、前記非接合領域は、等間隔に形成されている、請求項１に記載の光学素子。
【請求項１５】
前記非接合領域の前記導波基板面に接するように、前記導波基板よりも屈折率の小さい材料からなる薄膜が形成されている、請求項１に記載の光学素子。
【請求項１６】
導波基板およびベース基板の少なくとも一方の主面に非接合領域となる凹部を形成し、
前記非接合領域を、前記導波基板と前記ベース基板とに挟まれるように、前記前記導波基板と前記ベース基板どうしを接合する光学素子の製造方法。
【請求項１７】
前記導波基板と前記ベース基板のいずれか一方の主面を基板厚み方向に凹状加工することで、前記凹部を形成する、請求項１６に記載の光学素子の製造方法。
【請求項１８】
前記導波基板と前記ベース基板のいずれか一方の主面に、薄膜を形成し、当該薄膜を厚み方向に凹状加工することで、前記凹部を形成する、請求項１６に記載の光学素子の製造方法。
【請求項１９】
前記凹状加工を施した面に薄膜を形成し、
前記薄膜を形成した面をＣＭＰ加工して平坦化し、
前記非接合領域が、前記導波基板と前記ベース基板とに挟まれるように、前記前記導波基板と前記ベース基板の主面どうしを直接接合する、請求項１６に記載の光学素子の製造方法。
【請求項２０】
前記ベース基板に前記凹部を形成し、
前記導波基板の主面に薄膜を形成し、
前記薄膜が、前記非接合領域内に形成されるように、前記前記導波基板と前記ベース基板どうしを接合する、請求項１６に記載の光学素子の製造方法。
【請求項２１】
前記導波基板と前記ベース基板どうしを接合後に、前記導波基板と前記ベース基板との間に、前記凹部により形成されている間隙に、前記導波基板よりも屈折率の小さい充填材料を充填する、請求項１６に記載の光学素子の製造方法。
【請求項２２】
前記導波基板と前記ベース基板どうしの接合は、直接接合である、請求項１６に記載の光学素子の製造方法。
【請求項２３】
ベース基板を厚さ方向に凹状加工することにより、等間隔で配置された複数の溝を形成し、
前記ベース基板に、他の前記ベース基板を、それぞれの前記溝が向き合い、かつそれぞれの前記溝が直交するようにして接合し、前記基板を、前記溝が露出するまで研磨することにより、積層ベース基板を形成する積層工程を行い、
前記積層ベース基板に対し、前記積層工程を繰り返す光学素子の製造方法。
【発明の詳細な説明】
【技術分野】
【０００１】
本発明は、接合基板において形成される光学素子および光学素子の製造方法に関する。
【背景技術】
【０００２】
二枚の基板を接合して形成された光学素子では、一方の基板を薄板化してからリッジ加工することで、リッジ光導波路を形成することができる。この基板を接合する場合に、接着剤等を用いずに、基板どうしを強固に接合する技術として、直接接合技術が知られている。直接接合を用いることで、ガラス、半導体、強誘電体、圧電セラミックスなど様々な材料を高精度に接合することができ、光学素子への応用が期待されている。これまでに、誘電体基板、半導体基板、ガラス基板等の直接接合基板における光学素子の一例として光導波路型素子が提案されている。例えば、強誘電体結晶基板であるニオブ酸リチウムやタンタル酸リチウムを、同種基板あるいはガラス基板と直接接合し光導波路を形成する方法が開示されている（例えば、特許文献１および特許文献２参照）。
【０００３】
また、二枚の基板間に薄膜を介して、それらを接合して形成した光学素子に関してもいくつかの提案がされている。二枚の基板を用いて、片方を導波層とした光学素子では、導波層になる基板の方が、屈折率が高くなくてはいけない。そこで、導波層よりも屈折率の低い薄膜を基板間に配置することで、基板の屈折率に関係なく光を導波することができる。例えば上述の特許文献１や特許文献２では、薄膜材料として、ＳｉＯ2やＳｉＮを用いることが示されている。また、薄膜材料として低融点ガラスを用いることも開示されている（例えば、特許文献３参照）。また、薄膜材料として金属酸化物などを用いることも開示されている（例えば、特許文献４参照）。
【特許文献１】特許第２５７４５９４号公報
【特許文献２】特開平０６−２２２２２９号公報
【特許文献３】特許第２５７４６０６号公報
【特許文献４】特開平０６−２８９３４７号公報
【発明の開示】
【発明が解決しようとする課題】
【０００４】
しかし、前述のように、薄膜層を設けずに、屈折率の等しい同種基板で構成された光学素子は、光導波路として用いることができなかった。また、例えばニオブ酸リチウム基板とＭｇドープニオブ酸リチウム基板を直接接合する場合のように、屈折率の異なる２種の基板を直接接合した場合においても、屈折率の小さい方の基板に光導波路を形成することは不可能であった。
【０００５】
薄膜を両基板の間に設けることで、上述の問題を解決することができる。しかし、薄膜を両基板の間に設けることは困難であった。特許文献１や特許文献２に示されているように、薄膜として、例えば、ＳｉＯ2を用いた場合には、薄膜層の表面粗さ制御が難しく、スパッタ膜や蒸着膜による薄膜では膜表面粗さが大きくなる。このような表面粗さでは、直接接合には不適当である。例えばＣＶＤ（Ｃｈｅｍｉｃａｌ  Ｖａｐｏｒ  Ｄｅｐｏｓｉｔｉｏｎ：化学気相蒸着）装置などを用いて薄膜を形成することで、表面粗さを小さくできるが、ＣＶＤは高価で大がかりな装置であるという問題があった。また、薄膜の形成条件などにより薄膜と基板との密着性や接合強度が不均一な分布を持ち、接合された基板を機械加工する場合に、それに対する強度が十分得られない。
【０００６】
ほかに、特許文献３で示しているように、低融点ガラスを薄膜層として用いる場合には、例えばペースト状の溶融ガラス材を基板に塗布し、接合を行う基板を密着させてから焼成するといった手法を取るため、膜厚の均一性制御が難しかった。さらに、特許文献４に記載された技術では、薄膜に用いる金属酸化物材料が具体的に特定されておらず、実用性に乏しかった。
【０００７】
また、直接接合基板において光導波路を形成する際の光導波路高さ制御および光導波路高さ均一性制御には、直接接合された基板のうち光導波路を形成する基板の厚みおよび均一性を測定することが重要である。しかし、一般には、上記の光導波路の、形成基板に対しての厚み均一性測定を光学的に行うことが難しく、直接接合基板全体の厚み測定に依っていたため、光導波路の厚み均一性が悪いという課題があった。
【０００８】
本発明は、容易に作製することができる上、用いる基板の選択性が高い、基板を接合させた構成の光学素子およびその製造方法を提供することを目的とする。
【課題を解決するための手段】
【０００９】
本発明の光学素子は、導波基板とベース基板とを備え、前記導波基板と前記ベース基板とが接合されていて、前記導波基板と前記ベース基板との接合面において、一部に、接合していない非接合領域を備えている。
【００１０】
また、本発明の光学素子の製造方法は、導波基板およびベース基板の少なくとも一方の主面に非接合領域となる凹部を形成し、前記非接合領域を、前記導波基板と前記ベース基板とに挟まれるように、前記前記導波基板と前記ベース基板どうしを接合する。
【００１１】
また、本発明の他の光学素子の製造方法は、ベース基板を厚さ方向に凹状加工することにより、等間隔で配置された複数の溝を形成し、前記ベース基板に、他の前記ベース基板を、それぞれの前記溝が向き合い、かつそれぞれの前記溝が直交するようにして接合し、前記基板を、前記溝が露出するまで研磨することにより、積層ベース基板を形成する積層工程を行い、前記積層ベース基板に対し、前記積層工程を繰り返す。
【発明の効果】
【００１２】
本発明によれば、容易に作製することができる上、用いる基板の選択性が高い、基板を接合させた構成の光学素子およびその製造方法を提供することができる。
【発明を実施するための最良の形態】
【００１３】
本発明の光学素子によれば、薄膜層を備えることなく、導波基板およびベース基板の屈折率によらず、光の導波特性を良好にすることができる。
【００１４】
また、好ましくは、前記導波基板と前記ベース基板とは、直接接合によって接合されている。それにより、精度の高い接合がなされている。
【００１５】
また、好ましくは、前記導波基板と前記ベース基板との屈折率は略等しい。それにより、導波基板およびベース基板の接合において、精度の高い接合ができる。特に、直接接合において精度の高い接合ができる。
【００１６】
また、前記導波基板と前記ベース基板とは、間に薄膜層を介して接合されていてもよい。
【００１７】
また、好ましくは、前記導波基板と前記薄膜層との間、および前記ベース基板と前記薄膜層との間の少なくとも一方は、直接接合により接合されている。それにより、精度の高い接合が可能である。
【００１８】
また、好ましくは、前記導波基板には、光導波路が形成され、前記非接合領域の幅は、前記光導波路の鉛直方向への投影面の幅以上であり、前記投影面は、前記間隙内にある。それにより、導波ロスがなく、高い導波特性を得ることができる。
【００１９】
また、前記光導波路はリッジ光導波路としてもよい。
【００２０】
また、前記非接合領域は、前記導波基板および前記ベース基板の少なくとも一つを、厚み方向に、凹状に加工することにより形成してもよい。
【００２１】
また、好ましくは、前記非接合領域の厚みは、０．０１μｍ以上である。それにより、導波ロスがなく、高い導波特性を得ることができる。
【００２２】
また、好ましくは、前記非接合領域に、前記導波基板よりも屈折率の小さい充填材料が形成されている。それにより、導波ロスがなく、高い導波特性を得ることができる。
【００２３】
また、好ましくは、前記充填材料は、紫外線硬化樹脂である。それにより、作製が容易であり、導波ロスがなく、高い導波特性を得ることができる。
【００２４】
また、前記充填材料が、誘電体材料としてもよい。
【００２５】
また、前記充填材料は、前記導波基板に接して、前記光導波路の鉛直方向への投影面には少なくとも形成されていればよい。
【００２６】
また、好ましくは、前記非接合領域は複数設けられていて、前記非接合領域は、等間隔に形成されている。それにより、接合面での強度が高い。
【００２７】
また、好ましくは、前記非接合領域の前記導波基板面に接するように、前記導波基板よりも屈折率の小さい材料からなる薄膜が形成されている。
【００２８】
また、本発明の光学素子の製造方法によれば、導波基板とベース基板の屈折率によらず、導波特性の良好な光学素子を作製することができる。
【００２９】
また、好ましくは、前記導波基板と前記ベース基板のいずれか一方の主面を基板厚み方向に凹状加工することで、前記凹部を形成する。それにより、薄膜を用いずに、導波基板とベース基板の屈折率によらず、導波特性の良好な光学素子を作製することができる。
【００３０】
また、前記導波基板と前記ベース基板のいずれか一方の主面に、薄膜を形成し、当該薄膜を厚み方向に凹状加工することで、前記凹部を形成してもよい。
【００３１】
また、好ましくは、前記凹状加工を施した面に薄膜を形成し、前記薄膜を形成した面をＣＭＰ加工して平坦化し、前記非接合領域が、前記導波基板と前記ベース基板とに挟まれるように、前記前記導波基板と前記ベース基板の主面どうしを直接接合する。それにより、薄膜と導波基板が接する光学素子を作製することができる。そのため、導波基板とベース基板の屈折率によらず、導波特性の良好な光学素子を作製することができる。
【００３２】
また、好ましくは、前記ベース基板に前記凹部を形成し、前記導波基板の主面に薄膜を形成し、前記薄膜が、前記非接合領域内に形成されるように、前記前記導波基板と前記ベース基板どうしを接合する。それにより、薄膜層を研磨する必要がなく、工程数を減らすことができる。
【００３３】
また、好ましくは、前記導波基板と前記ベース基板どうしを接合後に、前記導波基板と前記ベース基板との間に、前記凹部により形成されている間隙に、前記導波基板よりも屈折率の小さい充填材料を充填する。それにより、樹脂と導波基板が接する光学素子を作製することができる。そのため、導波基板とベース基板の屈折率によらず、導波特性の良好な光学素子を作製することができる。
【００３４】
また、好ましくは、前記導波基板と前記ベース基板どうしの接合は、直接接合である。それにより、接合精度の高い光学素子を作製することができる。
【００３５】
また、本発明の他の光学素子の製造方法によれば、フォトニック結晶を容易に作製することができる。
【００３６】
以下、本発明のさらに具体的な実施形態について説明する。ここでは、光学素子として光導波路型素子を例にとり、光導波路を形成する導波基板の材料として、強誘電体結晶であるＭｇＯドープＬｉＮｂＯ3結晶（以下ＭｇＯ：ＬＮ結晶と略す）を用い、光学素子の基板となるベース基板に、ＬｉＮｂＯ3結晶（以下ＬＮ結晶と略す）を用いた場合を例に説明するが、本発明は本構成に限定されるものではない。
【００３７】
（実施の形態１）
直接接合技術は接着剤等を用いずに基板を強固に接合する技術として知られ、ガラス、半導体、強誘電体、圧電セラミックスなど様々な材料を高精度に接合することができる。直接接合基板は、例えば接合基板（接合された二枚一組の基板）の一方を薄板化した後リッジ加工して光導波路として利用することができるため、光学素子作製の有効な手段の一つとして注目されている。これまでに、ＬＮ結晶、ＬｉＴａＯ3結晶（以下ＬＴ結晶と略す）、ＭｇＯ：ＬＮ結晶、サファイアなどの各種酸化物基板において同種基板間および異種基板間での直接接合が行われている。また、これらの基板の間に薄膜を介して直接接合した例も示されており、薄膜材料としてＳｉＯ2やＳｉＮ、低融点ガラス、金属酸化物などを用いている。
【００３８】
実施の形態１の光学素子は、例えば、ＬｉＮｂxＴａ(1-x)Ｏ3（０≦ｘ≦１）からなる強誘電体結晶と他の基板との間に薄膜層を介して接合された構成の光学素子である。薄膜層として、特にＴａ2Ｏ5またはＮｂ2Ｏ5を主成分とする膜を含む薄膜層を用いている。なお、Ｔａ2Ｏ5またはＮｂ2Ｏ5を主成分とするとは、Ｔａ2Ｏ5またはＮｂ2Ｏ5を８０％以上含有していればよい。また、９０％以上含有していれば、望ましい。
【００３９】
これにより、薄膜層を高精度に膜厚制御することができる。したがって、例えば、ＬｉＮｂxＴａ(1-x)Ｏ3結晶の一種であるＭｇＯ：ＬＮ結晶基板とＬＮ結晶基板とが接合されていて、耐光損傷性に優れたＭｇＯ：ＬＮを光導波路とする光学素子が容易に作製できる。なお、ＬｉＮｂxＴａ(1-x)Ｏ3からなる強誘電体結晶は、光学的非線形を有する強誘電体結晶であり、これを用いて、光学素子を構成することで、非線形光学効果を利用する光変調器や波長変換素子を実現できる。
【００４０】
薄膜層に、Ｔａ2Ｏ5またはＮｂ2Ｏ5を主成分とする膜を用いた効果を、本発明者らは、実測によって確認しているので、以下に示す。まず、薄膜層の熱膨張係数が、ＬｉＮｂxＴａ(1-x)Ｏ3結晶基板の熱膨張係数と近いため、高温処理しても膜と基板との剥がれが生じない。また、比較的簡便な成膜方法であるＲＦスパッタによる成膜においても平坦度の高い成膜が可能である。また、親水性処理を含む直接接合プロセスおよびその後の光学素子作製プロセスにおいて、耐薬品性に優れ、処理中の膜の劣化が少ない。また、膜の強度、ＬｉＮｂxＴａ(1-x)Ｏ3結晶基板との密着性に優れ、強度の高い直接接合が可能である。
【００４１】
金属酸化物の中でも特にＴａ2Ｏ5またはＮｂ2Ｏ5が、ＬｉＮｂxＴａ(1-x)Ｏ3からなる強誘電体結晶直接接合の薄膜層としては、特に適した材料である。また、Ｔａ2Ｏ5膜はＮｂ2Ｏ5膜に比べて屈折率が低く、ＬｉＮｂxＴａ(1-x)Ｏ3結晶基板よりも低い屈折率を有する。そのため、Ｔａ2Ｏ5膜は、特にＬｉＮｂxＴａ(1-x)Ｏ3結晶基板を用いた光導波路型素子を作製するのに適している。
【００４２】
直接接合技術の有益な用途の一つは、性質の異なる基板どうしを精度良くかつ強固に接合し、様々な特性を持つデバイスを実現することであり、異種基板間の直接接合はその有用性が大きい。強誘電体結晶を用いた異種基板直接接合の最も簡単な例として、例えば、ガラスとＬＮ結晶やガラスとＬＴ結晶といった異種基板の直接接合が考えられる。しかし、一般的な直接接合の方法として数１００℃から１０００℃程度の熱処理を行うため、接合基板の熱膨張係数をほぼ等しくすることが求められる。したがって例えば上記構成（ガラスとＬＮ結晶との直接接合やガラスとＬＴ結晶との直接接合）よりも、ＬＮ結晶とＭｇＯ：ＬＮ結晶といった熱膨張率がほぼ同等で屈折率の異なる材料を用いる方法が容易であると考えられる。
【００４３】
これまでにＬＮ結晶とＭｇＯ：ＬＮ結晶の直接接合は提案されており、これを用いた光導波路型の光学素子も示されている。この場合にはＬＮ結晶の屈折率がＭｇＯ：ＬＮ結晶の屈折率よりも大きいため、ＬＮ結晶を光導波路として用いている。ＬＮ結晶とＭｇＯ：ＬＮ結晶は両方とも光学的非線形を有する強誘電体結晶であり、非線形光学定数はほぼ同等である。またＭｇＯ：ＬＮ結晶に比べＬＮ結晶は安価であるため、非線形光学効果を利用する光変調器や長波長の波長変換を行う場合にはＬＮ結晶光導波路が多く用いられている。しかし、例えば波長５００ｎｍ以下の短波長へ波長変換を行う光導波路型波長変換素子においては、光照射に伴う不均一な局所的屈折率変化（一般に光損傷と称される現象）が発生するため、ＬＮ結晶光導波路を用いることが困難であった。
【００４４】
一方、ＭｇＯ：ＬＮ結晶は耐光損傷性に優れた材料として知られており、特に短波長の波長変換素子材料として有望視されている。したがって、このような場合には、ＭｇＯ：ＬＮ結晶を光導波路として用いたほうがよい。
【００４５】
このように、直接接合基板の機能的側面あるいはコスト面を考慮して、それぞれの基板の屈折率に関わらず、光学素子として実現できる方法が求められていた。
【００４６】
これまで直接接合を用いた光学素子に関して、ＳｉＯ2、ＳｉＮ、低融点ガラスなどの中間層（薄膜層）を、基板どうしの間に配置することが提案されている。例えば、上述の特許文献４では、光導波路を形成する基板材料の屈折率よりも低屈折率な材料からなる中間層を介した直接接合デバイスおよびその作製方法が示されている。これにより、ＬＮ結晶よりも低屈折率であるＭｇＯ：ＬＮ結晶を光導波路として用いることが可能になる。しかし、例えば低融点ガラスを用いる場合には中間層形成と直接接合の手法として、例えばシンナーなどに溶融したガラス材料を接合する基板に塗布した後、接合する基板を密着させ加圧しながら焼成するといった方法が採られる。そのため、低融点ガラスの厚み均一性制御が困難であるという課題があった。また、蒸着やスパッタリングなどの簡便な方法により形成したＳｉＯ2膜やＳｉＮ膜は表面平坦度が悪いため直接接合できないという課題があった。
【００４７】
そこで本発明者らは、直接接合の中間に形成する層として、均一な膜厚制御が可能な誘電体薄膜に注目し、特性検討を行った。その結果、例えば、Ｔａ2Ｏ5およびＮｂ2Ｏ5を主成分とする誘電体膜等を用いることができることを見出した。
【００４８】
以下に、本発明の実施の形態１に係る光学素子について、図を用いて説明する。図１は、実施の形態１の光学素子の構造を示す斜視図である。図１に示すように、本実施の形態１の光学素子は、ベース基板２と導波基板１とが、薄膜層４を介して、積層されている構成である。
【００４９】
例えば、導波基板１にはＸカットのＭｇＯ：ＬＮ結晶基板を用いている。また、ベース基板２にはＸカットのＬＮ結晶基板を用いている。また、導波基板１には、リッジ加工がされており、リッジ型の光導波路３が形成されている。薄膜層４は、Ｔａ2Ｏ5を主成分とする誘電体単層膜とする。
【００５０】
実施の形態１の光学素子を製造する方法について説明する。まず、導波基板１またはベース基板２のいずれかの一方の主面に薄膜層４を形成する。薄膜層４の形成方法としては、例えば、ＲＦスパッタを用いればよく、薄膜層４であるＴａ2Ｏ5薄膜を１００ｎｍから４００ｎｍの膜厚で、例えば、ＭｇＯ：ＬＮ結晶である導波基板１に成膜させる。このとき、スパッタ条件によりＴａ2Ｏ5を主成分とする薄膜層４の屈折率は変動する。実測では、波長６２３．８ｎｍの光に対して２．０５から２．１０の範囲で屈折率が変動した。同じ波長の光に対する導波基板１であるＭｇＯ：ＬＮ結晶の屈折率は２．１７程度であるので、実施の形態１の光学素子が完成した場合には、光導波路３に波長６２３．８ｎｍの光を閉じ込めて導波させることが可能である。
【００５１】
導波基板１に薄膜層４を形成した後、直接接合面となる薄膜層４の表面とＬＮ結晶であるベース基板２の表面とを親水性処理する。具体的には、導波基板１に形成されている薄膜層４とベース基板２とにアセトン超音波洗浄を施した後に、アンモニア水：過酸化水素水：純水＝１：１：６の混合溶液（以下、アンモニア過水とする）に１５分以上浸し、純水でリンスした後乾燥処理を行う。なお、アンモニア水は一般的な濃度である２０％〜４０％のものを用いればよい。望ましくは、アンモニア水の濃度が３０％であればよい。
【００５２】
その後、導波基板１とベース基板２のそれぞれの結晶軸方向を合わせた状態で、薄膜層４の表面とベース基板２の表面とを接触させ、わずかに加圧する。このようにすることで、薄膜層４とベース基板２とは密着状態となる。さらに、導波基板１に形成された薄膜層４とベース基板２とを熱処理することにより、薄膜層４とベース基板２とが直接接合される。熱処理にはオーブンを用い、接合基板の剥離や急速加熱による破損を防止するため昇温速度を、例えば１００〜５００℃／ｈとし、３５０〜８００℃で熱処理を実施する。
【００５３】
なお、直接接合とは、接着剤や樹脂等を用いずに、２つの基板を強固に接合する手法である。例えば、上述の方法では、基板どうしをＯＨ基の水素結合により密着状態としている。さらに加熱することで、ＯＨ基がＨ2Ｏ分子として接合面から離脱するため、基板どうしは、さらに強固な結合状態となる。また、この方法以外でも、静電引力を用いて、直接接合を行なう方法がある。
【００５４】
このようにして直接接合によって得られた直接接合基板に光導波路３を形成するため、導波基板１を表面研磨・薄板化し、最終的に厚みを３〜４μｍにまで薄くする。その後フォトリソグラフィーを用いて光導波路パターニングを行い、薄板化した導波基板１の表面に、１．５〜２μｍの段差をドライエッチングにより形成することで、リッジ型の光導波路３が形成される。なお光導波路３の両端面（入出射面）はリッジ形成後に鏡面研磨されている。
【００５５】
ここで、薄膜層４についてさらに詳しく説明する。一般にスパッタリングや蒸着といった方法により誘電体膜を基板に被着形成する場合には、成膜条件（温度や成膜雰囲気）により形成される膜の特性（屈折率や吸収係数）が変化することが知られている。また、膜の表面状態（表面粗さ）は成膜装置を含む成膜方法により大きく異なり、例えば蒸着、ＲＦスパッタ、ＥＣＲスパッタ、ＣＶＤ等の手法や装置の違いで膜の均一性や稠密度、表面粗さが異なること、また同一方法でも材料が異なるとその表面状態が異なることがわかっている。
【００５６】
しかし、本実施の形態１の光学素子において、薄膜層４とベース基板２とを接合する際に、導波基板１上に成膜された薄膜層４の表面粗さは、接合状態に影響を与える。例えば、表面粗さが大きいと、光学素子の精度が悪くなる。特に、直接接合によって、薄膜層４とベース基板２とを接合する場合には、薄膜層４の表面粗さによっては、接合が不可能となる。例えばＲＦスパッタやＥＣＲスパッタにより形成されたＳｉＯ2膜では、表面粗さが大きいため直接接合ができないということが知られている。このような過去の実験結果から、一般に誘電体スパッタ膜を用いた直接接合は行われていない。しかし、本発明のように、薄膜層４をＴａ2Ｏ5またはＮｂ2Ｏ5を主成分とする単層もしくは多層薄膜とすることで、スパッタにより形成しても薄膜層４の表面粗さが非常に少なく、直接接合に必要な粗さ精度を有している。
【００５７】
図２は、スパッタ膜の表面粗さを示す図である。図２（ａ）は、Ｔａ酸化物（スパッタ源となるターゲットはＴａ2Ｏ5）スパッタ膜の原子間力顕微鏡による表面粗さの測定結果であり、図２（ｂ）は、ＳｉＯ2スパッタ膜の原子間力顕微鏡による表面粗さの測定結果を示している。図２からわかるようにＴａ酸化物の表面粗さ（最大２ｎｍ程度）は、ＳｉＯ2の表面粗さ（最大６ｎｍ程度）に比べはるかに小さいことがわかる。Ｔａ酸化物スパッタ膜と同程度の表面粗さは、例えばニオブ酸化スパッタ膜（ターゲットをＮｂ2Ｏ5とする膜）においても得られるが、ニオブ酸化膜の屈折率は波長６３２．８ｎｍの光に対して２．２５〜２．３５であり、ＭｇＯ：ＬＮ結晶に比べて大きい。そのため、導波基板１がＭｇＯ：ＬＮ結晶である場合には、光を閉じ込めることができず、光導波路３を形成することができない。しかし、導波基板１に、さらに屈折率の高い材料、例えば、シリコンウェハ等の半導体材料を用いた場合には、薄膜層４としてニオブ酸化膜を用いることができる。薄膜層４は、導波基板１よりも低屈折率であることとし、導波基板１に用いている材料により、Ｔａ2Ｏ5またはＮｂ2Ｏ5を主成分とする誘電体膜のどちらかのうち適する方を用いればよい。
【００５８】
さらに、Ｔａ2Ｏ5またはＮｂ2Ｏ5を主成分とする誘電体膜は、耐薬品性が強いことが実験的にわかっている。これは、直接接合を行うのに必要な特性である。例えば、上述した直接接合時の親水性処理におけるアンモニア過水処理を行うが、ＳｉＯ5スパッタ膜はアンモニア過水により浸食され膜厚の面内均一性がさらに劣化するため、直接接合の薄膜層４として用いるには不向きである。一方、Ｔａ2Ｏ5またはＮｂ2Ｏ5を主成分とする誘電体膜はアンモニア過水には冒されず、また他のプロセスで用いる有機溶剤やバッファードフッ酸（フッ酸：フッ化アンモニウム：水＝１：５：５０の混合溶液）にも強い耐性を有している。
【００５９】
ここで、Ｔａ2Ｏ5を主成分とする誘電体膜を薄膜層４として用いて実施の形態１の光学素子を作製した結果を以下に示す。Ｔａ2Ｏ5を主成分とする薄膜層４を介した直接接合基板は直接接合後のプロセス（ＭｇＯ：ＬＮ結晶である導波基板１の薄板化研磨、フォトリソグラフィー、ドライエッチング、端面研磨など）において剥離や劣化は見られず、非常に良好な接合状態が維持されていた。特に、スパッタ条件として１００℃以上の温度雰囲気中において成膜を行うことにより、薄膜層４であるＴａ2Ｏ5スパッタ膜自体の強度および導波基板１への密着性が強固になり薄板化研磨時の接合面およびスパッタ面での剥離や劣化を防止する効果が大であった。
【００６０】
また、形成された光導波路３の導波特性も良好であり、十分な光閉込め効果と低ロス光導波が確認できた。また、シングルモード用の光導波路３を形成するためには、薄膜層４の屈折率制御と光導波路３の形状制御を精度良く行う必要がある。Ｔａ2Ｏ5を主成分とする誘電体のように、導波基板１であるＭｇＯ：ＬＮ結晶と屈折率の近い材料を用いることで光導波路設計許容度が大幅に向上するという効果があった。
【００６１】
Ｔａ2Ｏ5を主成分とする誘電体膜を薄膜層４とする以外に、Ｎｂ2Ｏ5を主成分とする誘電体膜を薄膜層４として用いた場合も、同様に、直接接合において、非常に良好な接合状態を維持することができた。さらに、光導波路３における光の導波も、良好であった。なお、Ｎｂ2Ｏ5はＴａ2Ｏ5に比べて、屈折率が高いので、導波基板１に用いる材料に応じて、これらを使い分ければよい。
【００６２】
Ｔａ2Ｏ5を主成分とする誘電体単層膜を薄膜層４とすることについて述べたが、Ｔａ2Ｏ5を主成分とする多層膜を薄膜層４としてもよい。例えばＴａ2Ｏ5を主成分とする誘電体膜の成膜雰囲気（ＡｒガスおよびＯ2ガスの流量や、スパッタ装置のチャンバー内圧力）を変化させるか、あるいは成膜温度やスパッタリング装置の印加電力を変えることで、屈折率の異なる膜を形成することができる。例えば、ＭｇＯ：ＬＮ結晶（波長６３２．８ｎｍの光に対する屈折率が２．１７）である導波基板１に、波長６３２．８ｎｍの光に対する屈折率が２．０５および２．１０の二種類のＴａ2Ｏ5を主成分とする薄膜により多層膜を形成することができる。導波基板１とベース基板２と接する層は、屈折率が２．０５の層とする。また、屈折率が２．０５の層の厚みを７７ｎｍとし、屈折率が２．１０の層の厚みを７５ｎｍとしてこれらを交互に成膜する。このようにして構成された、９層の多層膜による薄膜層４の反射率は２．３％であり、１９層の多層膜による薄膜層４の反射率は７．１％となる。つまり、層数を増やすことで、反射率は上昇する。一方、Ｔａ2Ｏ5を主成分とする単層膜では、反射率が０．３２％である。これに比べて、容易に１０倍以上の反射率を得ることができる。
【００６３】
また、同様に、ニオブ酸化物からなる多層膜や、Ｔａ酸化物とニオブ酸化物からなる多層膜を薄膜層４として直接接合することが可能である。それにより、低ロスで、十分な光閉込め効果を有する光導波路型素子を作製することができる。Ｔａ酸化物とニオブ酸化物からなる多層膜を用いる場合、例えば低屈折率のＴａ酸化膜層を光導波路３と接するように形成し、反対側の面には、高屈折率のニオブ酸化膜層を用いて薄膜層４を形成し、ベース基板２とニオブ酸化膜層とが直接接合した構成としてもよい。この構成によれば、光の閉じ込め状態を所望の状態に制御することができる。
【００６４】
また、薄膜層４が、Ｔａ2Ｏ5またはＮｂ2Ｏ5を主成分とする膜および金属材料よりなる金属層を含む多層構造としてもよい。例えば、直接接合する面には、金属層が構成されているようにしてもよい。
【００６５】
直接接合基板の裏面からの反射光は導波基板１表面の反射光と、薄膜層４からの反射光による干渉縞に対してノイズ成分となって現れる。例えば研磨作業時に用いる保持台と導波基板１との接着において埃の混入や接着剤のムラが発生した場合には直接接合基板の裏面と研磨面表面が傾きを持つため直接接合基板の裏面（直接接合基板と保持台とが接する面）からの反射光と導波基板１表面での反射光による干渉縞が観測されることがある。これにより本来観測すべき薄膜層４からの反射光と薄板化基板表面の反射光による干渉縞が見えにくくなる。そこで金属層を直接接合の中間層に配置することにより、このようなノイズ成分を取り除くことができ、薄板化すべき基板の薄板化を容易に行うことができた。
【００６６】
図３に示しているように、ベース基板２上に、薄膜層４が形成され、その上に、リッジ型の光導波路３を有する導波基板１が形成されている。薄膜層４は、Ｔａ等の金属材料からなる金属層５およびＴａ2Ｏ5またはＮｂ2Ｏ5を主成分とする誘電体層６からなる。例えば、金属層５はベース基板２側に形成されていて、誘電体層６は導波基板１側に形成されている。なお、この光学素子の作製においては、ＸカットのＬＮ結晶基板であるベース基板２に薄膜層４を形成する。その後、ＸカットのＭｇＯ：ＬＮ結晶基板である導波基板１と薄膜層４とを直接接合にて接合して、導波基板１に光導波路３を形成することで作製する。薄膜層４の金属層５には例えばＴａ膜を用い、誘電体層６としてはＴａ2Ｏ5を主成分とする単層膜を用いる。なお、金属層５としては、上記と同様の効果が得られるものであれば、任意の金属を用いてもよい。
【００６７】
金属層５と、強誘電体結晶であるＭｇＯ：ＬＮ結晶からなる導波基板１あるいは金属層５とＬＮ結晶からなるベース基板２の界面においては直接接合による強固な接合ができない。Ｔａ2Ｏ5を主成分とする単層膜からなる誘電体層６と導波基板１とは、良好な直接接合を行うことができるので、これらを直接接合する。このとき、金属層５が光導波路３に近すぎると、導波光の吸収ロス原因となる。例えば、導波光パワーが大きい場合には光学素子の破損を招く恐れがある。したがって、金属層５は、導波光のエバネッセント領域以上光導波路３から離れている必要がある。金属層５と導波基板１とは、５０ｎｍ以上離れていれば、十分である。なお、エバネッセント領域とは、光導波路中を光が伝搬する際に、外部に光が滲み出す領域である。この領域に、金属層５が形成されていると、導波光が金属層５の影響を受け、光学素子の破損を招く恐れがある。
【００６８】
直接接合による光学素子の作製においては、まずベース基板２上に金属層５および誘電体層６を、順次ＲＦスパッタで成膜する。金属層５の厚みは５ｎｍ〜１００ｎｍとし、誘電体層６の厚みを１０〜２００ｎｍとする。
【００６９】
それ以降は、薄膜層４と導波基板１とを上述のように直接接合によって接合し、光導波路３の形成を行う。この光学素子において、金属層５と光導波路３（導波基板１）との距離は、誘電体層６の厚みに等しい。この厚みが５０ｎｍ以上の場合に、この光学素子の導波特性は良好であり、十分な光閉込め効果と低ロス光導波が確認できた。
【００７０】
図４は、図３の光学素子の第三角法による正投影図である。図４（ａ）の平面図に示しているように、金属層５は、接合基板の全面に形成されているのではなく、パターニングにより、金属層５が形成されていない金属除去箇所５ａができるよう形成されている。なお、図４（ａ）の平面図において、金属層５を図示しているが、実際には金属層５上にはさらに、薄膜層６および導波基板１が積層されていて、それらを透過して、金属層５が見えている。
【００７１】
金属層５を、図４（ａ）に示すようにパターニングすることで、光導波路３を形成する際の、位置の特定が容易になる。つまり、金属除去箇所５ａをマーカーとして、位置合わせをすればよい。それにより、光学素子の実装において高精度な実装が可能になるという利点がある。導波基板１やベース基板２に用いるＬＮ結晶やＭｇＯ：ＬＮ結晶から構成される光学素子の光導波路３には、それらの結晶軸方向に依存した導波ロスが存在する。例えば、ＬＮ結晶のＸカット基板を用いて、Ｙ軸方向伝搬の光導波路３を形成する場合に、Ｙ軸から数度ずれた方向に光導波路を形成することで、導波ロスが極端に増大する。そのため、結晶軸方向を考慮して、所望の特性を得ることができる方向に、光導波路３の形成方向を合わせることが重要となる。
【００７２】
また、光導波路３により、特に波長変換素子を作製する場合には、波長変換効率を大きくするために結晶の分極方向を周期的に反転させた周期状分極反転構造を形成する必要がある。単一分極化されたＬＮ結晶の分極方向は結晶のＣ軸方向（＝Ｚ軸方向）にあり、例えば周期状電極を用いて高電圧電界を印加することにより上記周期状分極反転を形成することができることが知られている。波長変換は光波動の振動方向と分極方向が一致することが望ましい。そのため、高効率波長変換を行うには、この周期状分極反転構造と光導波路３が直交するように形成されることが望ましい。このように、直接接合基板を用いた、例えば、波長変換素子である光学素子の作製工程において結晶軸方向の特定が必要である。
【００７３】
従来の、光導波路作製工程においては、結晶基板の方向を特定する手法が示されていない。そのため、例えば、直接接合をした基板の裏面（光導波路形成面と反対の面）にレーザマーキングなどで位置合わせ用のマーカーを形成する必要があった。しかし、上述のように、パターニングされた金属層５を含む薄膜層４を介して、導波基板１とベース基板２とを接合することにより、位置合わせ用のマーカーが不要になった。すなわち、ベース基板２上に形成されたパターニングされた金属層５を含む薄膜層４が形成されていることで、この上に、導波基板１をのせる際に、このパターニングによって形成した金属除去箇所５ａを基準として接合することで、結晶軸方向がずれることはない。
【００７４】
また、光導波路３の入射端３ａ近傍部分に形成された金属層５は、レーザからの入射光が光導波路３に結合する際に光吸収による素子破損を発生させやすい。したがって、例えば、図４（ｂ）に示しているように、光導波路３の入射端３ａ近傍には、金属除去箇所５ｂを設けておくと有効である。実測によると、少なくとも光導波路３の入射端３ａ表面から１μｍ以内の領域に金属層が存在しなければ十分であった。つまり、金属除去箇所５ｂの奥行ｄは、１μｍ以上とすればよい。
【００７５】
実施の形態１では、ＬｉＮｂxＴａ(1-x)Ｏ3からなる強誘電体結晶基板と他の結晶基板の直接接合においてＴａ2Ｏ5またはＮｂ2Ｏ5を主成分とする誘電体膜である薄膜層４を介して接合して光学素子を作製する場合について示した。しかし、ＬｉＮｂxＴａ(1-x)Ｏ3からなる基板以外であっても、例えばＳｉウエハやＳｉＯ2基板などにおいて薄膜層を介して接合を行った場合においても、Ｔａ2Ｏ5およびＮｂ2Ｏ5を主成分とする誘電体膜である薄膜層４を用いることで、同様に平坦度が高く耐薬品性に優れた薄膜層４として有効である。
【００７６】
（実施の形態２）
実施の形態２の光学素子は、薄膜を介して接合された基板の一方の薄板化を行う際の基板厚みの高精度な均一性評価が可能である光学素子である。以下に、厚み均一性の高い薄板化が可能になった点について詳しく述べる。なお、実施の形態２では、薄板化基板による光学素子作製の一例としてＬＮ結晶とＭｇＯ：ＬＮ結晶の直接接合基板においてＭｇＯ：ＬＮ結晶を薄板化して光導波路を形成する場合について述べるが、本発明は本構成および光導波路型の光学素子に限定されるものではなく、接合方法においても、直接接合に限定されるわけではない。
【００７７】
ＬＮ結晶やＭｇＯ：ＬＮ結晶に光導波路を形成する手法はこれまで数多く提案されている。例えば、ＬＮ結晶やＭｇＯ：ＬＮ結晶の非線形光学特性を利用する波長変換素子において、光導波路を形成する方法として、プロトン交換法やチタン拡散法が提案されている。しかし、これらの方法は結晶への不純物注入による屈折率変化を用いているため、非線形光学定数の劣化を伴うことが知られている。これに対し、接合基板を用いた光導波路型素子は、接合された基板の屈折率差を利用して基板厚み方向の光閉じ込め効果を有し、直接接合基板の形状加工のみを行い光導波路を形成するため、原理的に結晶の特性を劣化させないという利点がある。したがって上記のような非線形光学効果を利用する光導波路デバイスを実現する手法として非常に有効な手法であるといえる。
【００７８】
一般に光導波路型素子形成には光導波路形状（厚みおよび幅）に対して高い均一性が要求される。特に周期状分極反転構造を有する光導波路型波長変換素子においては、入力基本波と高調波との位相整合が光導波路全体において均一にとれていることにより、高効率の波長変換が達成される。位相整合波長は分極反転周期と基本波および高調波の実効屈折率により決定されるため、光導波路形状（幅および高さ）が導波方向に対して変化すると変換効率が著しく低下する。光導波路幅は、例えばリッジ型の光導波路をドライエッチングによって形成する場合には、エッチングマスクとして用いるフォトレジストのパターニング精度に依存するため、サブミクロンの高精度が実現可能であった。
【００７９】
一方、光導波路の高さ制御は、例えば研磨による薄板化が可能であるが、サブミクロン精度の高さ制御は困難であった。その理由としては、簡便な方法による高さの絶対値および均一性測定方法は限られており、段差計などによる厚み絶対値測定方法と基板表面からレーザ光を照射し直接接合基板の表面と裏面からの反射光を干渉計で観測する均一性評価方法が用いられているためであった。特に実施の形態１で示したように、ＭｇＯ：ＬＮ結晶とＬＮ結晶の直接接合基板においてＭｇＯ：ＬＮ結晶内に光導波路を形成するには、薄膜層を介した直接接合が有効であった。しかし、これまで提案されている薄膜層においては、薄板化する基板裏面にある薄膜層からの十分な反射光が得られず、干渉計を用いた均一性評価が不可能であったため高精度な高さ均一性を達成するのが困難であった。
【００８０】
以下、本発明の実施の形態２に係る光学素子について、図を用いて説明する。実施の形態１に示したような、薄膜を介した直接接合基板に光導波路を形成するため、接合された基板の一方の薄板化において、薄板化される基板厚みは、高精度な均一性が望まれる。実施の形態２の光学素子は、光導波路が形成される導波基板の厚み評価が可能になり、厚み均一性の高い薄板化が可能である光学素子である。なお、実施の形態２では薄板化基板による光学素子作製の一例としてＬＮ結晶をベース基板とし、ＭｇＯ：ＬＮ結晶を導波基板として、これらベース基板および導波基板とが薄膜層を介して接合され、導波基板を薄板化して光導波路を形成する光学素子について説明する。なお、光学素子の材料および構成は、これに限定されるものではない。
【００８１】
実施の形態２の光学素子は、薄膜層を介して接合された基板において、薄板化される導波基板は、特定の波長λの光に対して透明であり、波長λの光に対する導波基板の屈折率がｎ1である。また、導波基板と薄膜層を介して接合するベース基板は、波長λの光に対する屈折率がｎ2である。また、導波基板とベース基板との中間層として用いる薄膜層は、波長λの光に対する屈折率がｎ3（≠ｎ1≠ｎ2）であり、薄膜層の膜厚Ｔが、自然数をｋとしてＴ≠（ｋ×λ）／（２×ｎ3）の関係にある。以上の条件を満たすことにより、薄膜層の高精度な膜厚均一性と薄膜層からの反射光を利用して導波基板の均一性を測定し、薄板化を行う。具体的には、薄板化される導波基板の表面と薄膜層からの反射光による干渉縞を観測して結晶基板の厚み均一性測定を可能とする。それにより、高い均一性を有する薄板化基板を有する光学素子を実現した。この薄板化基板部分にリッジ加工を行うことにより光導波路型素子を作製することができる。
【００８２】
図５は、本発明の実施の形態２に係る光学素子の構造を示す斜視図である。ＭｇＯ：ＬＮ結晶基板とＬＮ結晶基板とを薄膜層を介して接合することで構成された光学素子の一例を示す。図５において、ＸカットのＭｇＯ：ＬＮ結晶基板であるベース基板２とＸカットのＬＮ結晶基板である導波基板１が薄膜層４を介して接合されている。なお、導波基板１と薄膜層４とは、直接接合によって接合されている。すなわち、ベース基板２上にスパッタ等で薄膜層４を形成し、さらに、Ｔａ2Ｏ5を主成分とする誘電体単層膜である薄膜層４と、ＸカットのＬＮ結晶基板である導波基板１とを直接接合する。なお、このように、導波基板１とベース基板２とが、薄膜層４を介して接合されている状態を、直接接合基板という。その後、直接接合基板の導波基板１を薄板化することで光学素子が作製される。なお、薄膜層４はＴａ2Ｏ5を主成分とする誘電体単層膜とする。
【００８３】
研磨により直接接合基板の導波基板１を薄板化する場合には、薄板化された導波基板１の厚みが均一となるようにしなければならない。これを実現するためには、直接接合基板自体の平行度（厚みが均一であること）の他に、研磨時に接合基板が動かないように保持しておくための保持台の面精度や、直接接合基板と保持台の接着均一性、薄膜層４の膜厚均一性などのいくつかの要因の高精度維持が求められる。
【００８４】
薄板化された後の導波基板１の厚み不均一を減じるために、まず、平行度の高い導波基板１およびベース基板２を用いるとよい。また、研磨の際に、直接接合基板を接着する保持台の平面度を確保する。また、直接接合基板を保持台に接着剤で接着して研磨を行うので、接着剤厚みが不均一であると、薄板化された導波基板の厚みは当然不均一となる。それを防ぐために、例えば熱硬化性の接着剤を用い、直接接合基板の裏面にスピンコートなどを用いて均一に塗布し加圧・加熱処理を施して保持台に接着する。しかし、このようにしても接着による直接接合基板の歪みは、わずかではあるが生じるため、直接接合基板の裏面（保持台と直接接合基板との接着面）を基準として薄板化をしても、厚みの不均一は生じる。そのため、さらに、以下の方法を用いる。
【００８５】
一般的に導波基板１が透明である場合に、厚み均一性を観測する方法として、簡便かつ高精度な光学的手法である干渉縞観測がある。干渉縞観測は、基板表面に例えば、波長が６３３μｍのレーザを照射し、基板表面での反射光とその下層の薄膜層表面での反射光との干渉状態を観測することで、基板の厚み均一性を調べる方法である。厚みにばらつきがあると、干渉縞が生じるため、容易に厚みの不均一を調べることができる。しかし、薄膜層４を介した直接接合基板の導波基板１の薄板化においては、薄膜層４からの反射光が弱いため、干渉縞の観測が難しいという問題があった。
【００８６】
そこで、実施の形態２の光学素子は、薄膜層４からの反射光を十分に大きくする構造としている。図６は、薄膜層４の各表面における反射光についての説明図である。また、図７は、薄膜層４の厚みＴに対する光反射率Ｒの関係を示す特性図である。図６において、反射光８は、薄膜層４と導波基板１との界面における反射光で、反射光９は薄膜層４とベース基板２との界面での反射光である。一般的に、屈折率をそれぞれｎa、ｎbとする２つの媒質において、ｎaの媒質からｎbの媒質に垂直入射する光の媒質界面におけるフレネル反射の反射率Ｒは、
Ｒ＝｜（ｎa−ｎb）／（ｎa＋ｎb）｜2×１００（％）
で表される。
【００８７】
例えば、導波基板１をＭｇＯ：ＬＮ結晶基板とし、ベース基板２をＬＮ結晶基板とし、薄膜層４をＴａ2Ｏ5とした場合の計算値を示す。例えば、波長６３２．８ｎｍの光に対する導波基板１の屈折率を２．１６６、薄膜層４の屈折率を２．１０、ベース基板の屈折率を２．２３として、上式より、反射率Ｒを求める。計算により、導波基板１と薄膜層４との界面の反射率Ｒは０．０２４％であり、ベース基板２と薄膜層４との界面の反射率Ｒは０．０９％と非常に小さくなることがわかる。ここで、反射光が弱すぎると、反射光による干渉縞は観測不可能となる。そこで、光の波長λと薄膜層４の屈折率ｎ3と自然数であるｋを用いて、膜厚Ｔが、
Ｔ≠（ｋ×λ）／（２×ｎ3）
の条件を満たすことで、反射光８と反射光９との干渉により、結果として薄膜層４からの反射光を増大させることができる。
【００８８】
図７からわかるように、例えば、干渉縞観測に用いる光源の波長λを６３２．８ｎｍとし、波長λに対する薄膜層４（Ｔａ2Ｏ5）の屈折率ｎ3が２．１であったので、薄膜層４の膜厚Ｔが１５０．６７ｎｍおよびこの倍数となると薄膜層４からの反射率はほぼ０％となり、反射光が無くなる。したがって、この膜厚Ｔからずれるほど反射光は増大する。
【００８９】
薄膜層４の膜厚Ｔが、ｋを自然数として、
Ｔ＝（２ｋ−１）×λ／（４×ｎ3）
となる場合が理想的で、反射光８と反射光９とが最も強め合う干渉条件となり、薄膜層４からの反射光量がフレネル反射の１０倍以上にまで強くなる。これにより薄膜層４からの反射光と導波基板１の表面の反射光により形成される干渉縞が観測可能となり、この干渉縞を利用して研磨途中の導波基板１の厚み均一性を評価することが可能となった。観測した干渉縞に基づき、不均一を緩和するように例えば研磨時の加重分布を変化させて任意に研磨し、導波基板１の均一な薄板化が可能になった。
【００９０】
本発明者らは、上記方法により観測される干渉縞が、面内で１本以下となる状態での研磨を進めるとともに、段差計による導波基板１の厚みの絶対値測定を行い、最終的には導波基板１を厚み３．５μｍ、厚みばらつき３００ｎｍ以下に薄板化することに成功した。なお、波長６３２．８ｎｍの光源による干渉縞観測では、干渉縞１本あたり約３００ｎｍの不均一性があると判断できる。この薄板化された導波基板１を用いて、ドライエッチングにより、例えば、図１で示したようなリッジ型光導波路を形成し、良好な光導波特性を得ることができることを実測により確認した。また、薄板化基板に周期状分極反転形成と光導波路形成を施し、波長変換素子を作製することも可能である。この波長変換素子においては、光導波路の厚み均一性を高めたことにより、良好な位相整合状態を達成し、高波長変換効率が実現できる。
【００９１】
なお、膜厚Ｔが、ｋを自然数として、
Ｔ＝（ｋ×λ）／（２×ｎ3）
の場合に、反射光８と反射光９との間に弱め合う干渉が生じ、結果として薄膜層４からの反射光がごく小さくなるのは、薄膜層４の一方の界面での反射光と、もう一方の界面での反射光の位相がπ／２ずれるからである。なお、これは、ｎ1＞ｎ3，ｎ2＞ｎ3の場合である。
【００９２】
ｎ1＞ｎ3＞ｎ2の場合は、
Ｔ＝（（２ｋ−１）×λ）／（４×ｎ3）の場合に、反射光がごく小さくなる。
【００９３】
つまり、ｎ1＞ｎ3，ｎ2＞ｎ3の場合は、膜厚Ｔが、
Ｔ≠（ｋ×λ）／（２×ｎ3）とし、ｎ1＞ｎ3＞ｎ2の場合は、
Ｔ≠（（２ｋ−１）×λ）／（４×ｎ3）とするとよい。
【００９４】
また特に、薄膜層４の膜厚Ｔが、
Ｔ＝（２ｋ−１）×λ／（４×ｎ3）から±３０ｎｍ以内の範囲にある場合には、薄膜層４からの反射光強度が最大値から５％以下の減衰にとどめることができる。したがって、薄膜層４の膜厚Ｔをこの範囲とすることで、干渉縞の観測が容易になるので、この範囲で膜厚制御を行うことが望ましい。なお、反射光８または反射光９の強度が非常に小さい場合には、反射光８と反射光９が干渉により強め合っても、薄膜層４からの反射光強度が小さい。しかし、実験により、ｎ1とｎ3の屈折率差またはｎ2とｎ3の屈折率差のうち、少なくとも一方が０．０５以上であれば、干渉縞を観測できることがわかっている。
【００９５】
実施の形態２においては、薄膜層４としてＴａ2Ｏ5を主成分とする誘電体単層膜を例に示し説明したが、薄膜層４の材料がこれに限定されるものではない。また、薄膜層４が、多層膜の場合に関しても同様の原理が成り立つ。例えば、薄膜層４として屈折率の異なる複数個の層からなる多層膜を用いた場合には、一般に知られているように各層の屈折率および層厚みから、低反射条件または高反射条件を求めることができる。
【００９６】
例えば、前述したように、ＭｇＯ：ＬＮ結晶（波長６３２．８ｎｍの光に対する屈折率が２．１７）である導波基板１に、波長６３２．８ｎｍの光に対する屈折率が２．０５および２．１０の二種類のＴａ2Ｏ5を主成分とする薄膜で多層膜を形成する。このとき、導波基板１とベース基板２と接する層は、屈折率が２．０５の層とする。また、屈折率が２．０５の層の厚みを７７ｎｍとし、屈折率が２．１０の層の厚みを７５ｎｍとしてこれらを交互に成膜する。このようにして構成された、９層の多層膜による薄膜層４の反射率は２．３％であり、１９層の多層膜による薄膜層４の反射率は７．１％となる。このように、多層膜の各層の屈折率および層厚みを制御することで、反射率を制御することができる。
【００９７】
なお、低反射条件とは、各層界面での反射光どうしが、位相が異なることにより、打ち消し合い、反射光の強度が小さくなる条件のことである。また、高反射条件とは、逆に、各層界面での反射光どうしが合成され、反射光の強度が大きくなる条件のことである。高反射条件に基づいて薄膜層４を設計することで、薄膜層４全体での反射光量を最大とすることができる。
【００９８】
なお、実施の形態２では干渉縞観測用の光源波長λを６３２．８ｎｍとした場合について述べた。しかし、一般に計測用途として用いられる光源波長としては３８０ｎｍ、４１０ｎｍ、４４１．６ｎｍ、４８８ｎｍ、５３２ｎｍなどがあり、いずれの波長に対しても、同様の計算により最適な薄膜層４の厚みを算出することができ、薄膜層４からの反射光量を増大させることができる。
【００９９】
（実施の形態３）
以下、本発明の実施の形態３にかかる光学素子について、図を用いて説明する。ここでは、光学素子として直接接合により作製される光導波路型素子を例に採り、直接接合する２つの基板として強誘電体結晶であるＬｉＮｂＯ3結晶（以下ＬＮ結晶と略す）基板およびＭｇＯドープＬｉＮｂＯ3結晶（以下ＭｇＯ：ＬＮ結晶と略す）基板を用いた場合を例に説明するが、本発明は本構成に限定されるものではない。
【０１００】
実施の形態３の光学素子は、光学研磨された２つの基板の接合基板（接合された二枚一組の基板を指す）を用いた光学素子において、接合面の一部の領域に間隙である非接合領域を有する構造である。
【０１０１】
実施の形態３の光学素子は、同種基板あるいは異種基板を接合して光学素子を形成する場合に、接合面の一部に間隙（非接合領域）を設ける点にある。これにより、基板厚み方向の屈折率段差が得られる。そのため、例えば接合基板の一方を薄板化した後リッジ加工して光導波路とすることで、基板の屈折率に関わらず光導波路型の光学素子が作製可能となる。
【０１０２】
本発明の実施の形態３に係る光学素子について図を用いて説明する。図８は本発明の実施の形態３に係る光学素子の構造を示す斜視図である。実施の形態３は、実施の形態１および２の薄膜層４の代りに、非接合領域２４を設けることでベース基板２２と導波基板２１との接合面近傍に屈折率段差を得る構造である。それにより、どのような材料を用いた導波基板２１であっても光の導波を可能にし、導波特性を良好にする。そのため、基板の材料の選択性を向上させることができる。
【０１０３】
例えば、導波基板２１にはＸカットのＭｇＯ：ＬＮ結晶基板を用いている。また、ベース基板２２にはＸカットのＬＮ結晶基板を用いている。また、導波基板２１には、リッジ加工がされており、リッジ型の光導波路２３が形成されている。また、光導波路２３はベース基板２２と接しておらず、ベース基板２２と光導波路２３との間には、非接合領域２４である間隙（以下、ギャップとする）が設けられている。導波基板２１とベース基板２２の各主面は光学研磨されている。さらにベース基板２２の導波基板２１側の面は、凹状に加工された非接合領域２４を有していて、ベース基板２２と導波基板２１とを接合した場合に非接合領域２４がギャップとなる。非接合領域２４は、導波基板２１およびベース基板２２を接合した後は、それらを隔てるギャップとなる。
【０１０４】
以下に、実施の形態３の光学素子を製造する方法について説明する。まず、ベース基板２２に非接合領域２４を形成する。非接合領域２４を形成する手法は様々あるが、例えば、ドライエッチングを用いることができる。ベース基板２２の一方の主面にＲＦスパッタもしくはＥＢ蒸着によりＣｒ膜を２００ｎｍ成膜し、フォトリソグラフィーとウェットエッチングにより非接合領域２４となる領域のパターニングを行う。その後Ｃｒをエッチングマスクとしてベース基板２２にドライエッチングを施し、深さが１００ｎｍから３００ｎｍの非接合領域２４であるエッチング溝を形成する。その後、マスクとして用いたＣｒをウェットエッチングにより除去する。なお、上述以外の方法でベース基板２２を形成してもよい。
【０１０５】
直接接合面である、導波基板２１の一方の主面と、ベース基板２２の非接合領域２４を形成した主面とを親水性処理する。具体的には、導波基板２１とベース基板２２のそれぞれの直接接合を行う主面にアセトン超音波洗浄を施した後にアンモニア水：過酸化水素水：純水＝１：１：６の混合溶液（以下、アンモニア過水と略す）に１５分以上浸し純水でリンスの後乾燥処理を行う。なお、アンモニア水は一般的な濃度である２０％〜４０％のものを用いればよい。望ましくは、アンモニア水の濃度が３０％であればよい。
【０１０６】
その後、導波基板２１とベース基板２２の結晶軸方向を合わせて、それぞれの親水性処理をした主面とを接触させ、わずかに加圧することにより、非接合領域２４が形成されている箇所を除いて、導波基板２１とベース基板２２とが密着状態を形成する。
【０１０７】
さらにこの密着された導波基板２１とベース基板２２とを熱処理することにより直接接合基板を得ることができる。熱処理にはオーブンを用い、接合基板の剥離や急速加熱による破損を防止するため昇温速度を５０〜５００℃／ｈとし、３５０〜８００℃で実施した。
【０１０８】
このようにして得られた直接接合基板に、光導波路２３を形成するため、導波基板２１の表面研磨・薄板化を行い、最終的に導波基板２１の厚みを３〜４μｍにまで薄くする。その後、フォトリソグラフィーを用いて光導波路２３に対応するパターニングを行い、薄板化したＭｇＯ：ＬＮ結晶基板である導波基板２１上に１．５〜２μｍの段差をドライエッチングにより形成することで、リッジ型の光導波路２３を形成している。なお光導波路２３の両端面はリッジ形成後に鏡面研磨されている。
【０１０９】
なお、接合基板は、リッジ導波路を形成せずに、例えば、回折格子、変調器、偏向器等の光学素子として用いることができる。
【０１１０】
ここで、非接合領域２４についてさらに詳しく説明する。一般に光導波路型の光学素子においては、光導波路への十分な光の閉じ込めおよび低ロス光導波は最も重要とされる特性である。また、光導波路の伝搬特性を光導波路全体において均一にし、さらには作製の歩留まりを向上させるためには光導波路形状制御において均一性の確保が必要である。光導波路形状制御の中でも、接合基板の一方の基板を薄板化し光導波路を形成する場合には、特に薄板化された基板（導波基板２１）の厚み均一性が高いことが必須条件となる。
【０１１１】
接合面２５は、導波基板２１の主面のうち、ベース基板２２と接合している面である。接合面２５において、導波基板２１とベース基板２２とが一部接合されていない。これは、実施の形態３の光学素子が、導波基板２１とベース基板２２との間に、非接合領域２４であるギャップを有するためである。したがって、接合面２５において、このギャップ領域が形成されている範囲内に光導波路２３を形成することにより、光導波路２３とギャップとの間に屈折率段差を生じさせることができる。これにより、光導波路２３の基板厚み方向の十分な光閉込め効果を容易に得ることができる。このとき、光導波路２３を接合面２５に投影した領域にベース基板２２と接合している領域があると、光導波路２３の光閉込め効果は不十分となり導波光の伝搬ロスが増大する。すなわち、非接合領域２４は、光導波路２３を接合面２５に投影した領域を含め、この投影領域よりもさらに広い領域とすることが重要である。それにより、屈折率段差による光閉じ込め効果を十分に得ることができる。
【０１１２】
光導波路２３を形成するプロセスは、導波基板２１の薄板化後である。非接合領域２４を設けることで、フォトリソグラフィーによる光導波路２３の形成におけるパターニングを行う際の、光導波路２３と非接合領域２４との位置合わせを、非接合領域２４を基準として容易にできる。また、例えば非接合領域２４をベース基板２２の結晶軸を基準に形成しておくことで、ベース基板２２の結晶軸に合わせて、光導波路２３を形成できる。それにより、導波ロスを抑制することができる。
【０１１３】
また、光導波路２３の幅方向と同一方向である非接合領域２４の幅、および各非接合領域２４どうしの光導波路２３の幅方向の形成間隔について説明する。複数の非接合領域２４を形成する場合には、直接接合後のプロセスに対する十分な接合強度を得るために、非接合領域２４どうしの間隔を十分取る。非接合領域２４の中心どうしの間隔を１ｍｍ以上おいて形成した場合には、非接合領域の幅が１μｍ〜５００μｍであれば、十分な直接接合強度が得られることが実測によって確認されている。また、非接合領域２４の中心どうしの間隔が３０μｍ〜１ｍｍでは、非接合領域２４の幅は、３０μｍ以下において十分な直接接合強度が得られることが実測によって確認されている。また、例えば、光導波路２３の幅が５μｍであれば、それに対して非接合領域２４の幅が１０〜３０μｍが望ましい。また、非接合領域２４の幅が３０μｍであり、非接合領域２４の中心どうしの間隔は、１００μｍ以上が望ましい。
【０１１４】
光学素子作製の歩留まりと量産性および光導波路２３の特性を考慮すると、例えば幅３μｍの光導波路２３を形成する場合には、非接合領域２４の幅を５〜１０μｍとし、非接合領域２４の形成間隔を数１０μｍとすることが望ましい。
【０１１５】
また、非接合領域２４が接合面上の一方向のみに形成されていると、接合基板の機械加工（例えば切断や研磨）時に基板への負荷が非接合領域２４の形成方向に依存して偏る傾向がある。それにより、例えば切断や研磨時に光学素子の破損が生じることがあった。それを防ぐために、非接合領域２４は、図９に示すように格子状にすることが望ましい。
【０１１６】
図９は、非接合領域２４の配置位置を示すための図であって、三角法による正投影図である。図９の平面図に示しているように、光導波路２３に沿ってだけでなく、光導波路２３に直交する方向にも非接合領域２４が配置されている。また、その格子の間隔は、全て等間隔である。すなわち、等間隔の格子状に非接合領域２４が形成されている。この構成により、切断や研磨時の負荷を分散低減することができるので、接合強度が高い。このとき、接合領域の粗密度合いを変化させて耐機械加工強度を実測した結果、機械的強度が高いことがわかった。非接合領域２４を直接接合面内において等間隔の格子状に配置するようにパターニングすることにより、直接接合基板の機械的強度を高めることができる。
【０１１７】
次に、基板の厚み方向に対応する非接合領域２４の深さ（ギャップ深さ）について説明する。上述のように、光導波路２３がリッジ構造であるため、光導波路２３の幅方向および、ベース基板２２の反対側の光閉込め効果は十分である。また、光導波路２３の非接合領域２４側からも導波光が漏れないようにする必要がある。つまり、非接合領域２４のギャップ深さは、光導波路２３を伝搬する導波光の浸み出し光がベース基板２２内に存在しない大きさである必要がある。
【０１１８】
そこで、ギャップ深さを０．００５μｍ〜０．５μｍとして実施の形態３の光学素子を作製し、各素子の特性を評価したところ、ギャップ深さが０．０１μｍ以上の場合は、光導波路２３の厚み方向光閉込め効果の劣化は見られなかった。したがって、非接合領域２４が空気で満たされている状態においては、非接合領域２４のギャップ深さが０．０１μｍ以上であれば、光導波路２３中を導波光が十分に導波する。なお、上述したようにドライエッチングにより非接合領域２４の形成を行うことで、ギャップ深さを数％の高精度で制御することが可能である。
【０１１９】
なお、導波基板２１およびベース基板２２は、平行度（厚さの均一性）の高い仕様の基板を用いることで、導波基板２１の研磨・薄板化においても高精度の厚み制御が可能となる。例えば、厚さを３μｍに薄板化した導波基板２１の厚み均一性を３インチウエハ面内で±５０ｎｍ以下とすることができた。
【０１２０】
また、導波基板２１およびベース基板２２を直接接合により接合する際には、接合する面の平坦度が重要となる。例えば接合する面の表面粗さが５ｎｍ以上になると接合が困難になる。したがって、導波基板２１およびベース基板２２の直接接合処理前に、成膜やエッチング等のプロセスを行う場合は、接合する面の平坦度劣化が懸念される。しかし、上述したＣｒスパッタリング、フォトリソグラフィー、ウェットエッチング、ドライエッチング等のプロセスを通ったベース基板２２においては、主面平坦度の劣化はなく、導波基板２１との直接接合が容易に可能であることが実測により確認されている。
【０１２１】
また、導波基板２１の研磨・薄板化工程においてエアーギャップ部分（非接合領域２４）の破損や、非接合領域２４があることによる接合強度の劣化すなわち研磨加工時の剥離なども懸念されるところである。しかし、直接接合された導波基板２１およびベース基板２２基板は、直接接合後のプロセス（導波基板２１の薄膜化研磨、フォトリソグラフィー、ドライエッチング、端面研磨等）において剥離や劣化は見られず、非常に良好な接合状態が維持されていることも確認されている。
【０１２２】
さらに、実施の形態３の光学素子における光導波路２３の導波特性は良好であり、十分な光閉込め効果と低伝搬ロスの光導波がされることも確認されている。
【０１２３】
なお、導波基板２１とベース基板２２とが直接接合されて、非接合領域２４を有する光学素子の構成例において、ベース基板２２を凹状に加工して非接合領域２４を形成したが、例えば導波基板２１を凹状に加工して非接合領域２４を形成してもよく、この構成も容易に可能であり、同様の効果を奏する。
【０１２４】
また、導波基板２１およびベース基板２２に用いる材料も、限定されることはなく、非接合領域を設けることで、各基板の屈折率を限定することなく異種基板間、あるいは同種基板間の直接接合を用いて光学素子を得ることができる。なお、基板どうしの接合においても、直接接合以外の接合を用いてもよい。
【０１２５】
なお、図１０は、実施の形態３に係る光学素子の他の構成を示す斜視図を示している。図１０のように、非接合領域３４内に光導波路３３が配置されるような構成としてもよい。この構成は、あらかじめリッジ型の光導波路３３が形成された導波基板３１と、凹状に加工形成された非接合領域３４を有するベース基板３２とを用意し、導波基板３１としては、例えばＸカットのＭｇＯ：ＬＮ結晶基板を用いる。また、ベース基板としては、ＸカットのＬＮ結晶基板を用いる。導波基板３１とベース基板３２の各主面は光学研磨されている。ベース基板３２が凹状に加工されて形成された非接合領域３４内には、光導波路３３が存在し、かつ、光導波路３３とベース基板３２とを隔てるギャップがある。この構造においても直接接合状態および光導波路３３の導波特性は良好であった。
【０１２６】
なお、実施の形態３の光学素子は、光導波路型の光学素子として説明しているが、光導波路型の光学素子に限定されるものではない。例えば、接合面の一部に周期的な非接合領域を形成して、回折光学素子とすることも可能である。
【０１２７】
（実施の形態４）
本発明の実施の形態４に係る光学素子について図面を用いて説明する。図１１は実施の形態４の光学素子を示す斜視図である。実施の形態４の光学素子は、実施の形態３の光学素子の非接合領域に接合基板の材料と異なる材料、例えば、紫外線硬化樹脂を充填することにより、直接接合する基板間の接合強度に加えて、紫外線硬化樹脂の接着力を得て、接合を強化している。それにより、接合後のプロセス（研磨による直接接合基板の薄板化など）における耐機械加工強度をより向上させることができる。
【０１２８】
図１１において、ＸカットのＭｇＯ：ＬＮ結晶基板である導波基板４１と、ＸカットのＬＮ結晶基板であるベース基板４２とが接合されて構成されている。ベース基板４２には、凹状に加工された非接合領域４４が形成されていて、紫外線硬化樹脂４７が充填されている。また、導波基板４１およびベース基板４２の各主面は光学研磨されている。図１１では、非接合領域４４が複数形成されているが、この数は、これに限定されるものではない。なお、この光学素子は、例えば導波基板４１を、非接合領域４４に充填される紫外線硬化樹脂４７およびベース基板４２よりも屈折率を高くして、導波基板４１を導波路としたり、また、それらの屈折率差を変化させることで、選択的に導波させることも可能である。さらに、導波基板４１をリッジ加工して、リッジ型導波路として用いてもよい。
【０１２９】
実施の形態４の光学素子の製造方法は、実施の形態３の光学素子の製造方法と途中までは同様である。つまり、ベース基板４２に、例えば、ＲＦスパッタまたはＥＢ蒸着によりＣｒ成膜をし、フォトリソグラフィーおよびウェットエッチングによりＣｒパターニングをし、ドライエッチング行い、非接合領域４４を形成する。その後導波基板４１とベース基板４２に親水性処理を行い密着状態を形成して、加熱処理により直接接合を行なう。これ以降は、実施の形態３とは異なるプロセスとなる。
【０１３０】
上述の製造方法で得られた直接接合基板の、非接合領域４４として形成されているギャップに、紫外線硬化樹脂４７を充填する。
このとき紫外線硬化樹脂４７は毛細管現象により直接接合基板内部に形成された非接合領域４４に流れ込んでいく。特に紫外線硬化樹脂４７として、粘度の低いもの（６０ｃｐ程度以下）を用いることにより毛細管現象の進む早さは顕著となり、より簡便に短時間で充填が可能である。その後、直接接合基板表面から紫外線照射する。それにより、充填された紫外線硬化樹脂４７は硬化し、導波基板４１およびベース基板４２との間で強い接着力を得ることができる。その後、この光学素子を、例えば、リッジ加工して光導波路型としてもよい。また、その他、用途に合わせて加工もしくはそのまま使用する。
【０１３１】
さらに、実施の形態４の光学素子は、機械加工時に紫外線硬化樹脂４７が緩衝材となり基板にかかる負荷を分散・低減する効果もある。それにより、例えば導波基板４１を研磨して薄板化する際等も基板破損や直接接合部分の剥離が生じる可能性が低い。
【０１３２】
また、実施の形態４の光学素子を、例えば光導波路型の光学素子とする場合に、非接合領域４４に充填されている材料があるため、ギャップに異物が侵入して導波基板４１に接することがなく、導波特性が劣化することがない。
【０１３３】
なお、実施の形態４の光学素子において、別の構成例を図１２に示している。図１２に示すように、導波基板４１およびベース基板４２は、さらに薄膜層４５を介して接合されるようにしてもよい。薄膜は高精度で均一な膜厚制御が可能であり、特に薄膜として誘電体を用いると、材料の選択により様々な屈折率や吸収係数が実現可能となる。
【０１３４】
図１２に示す光学素子の製造方法は、図１１に示す光学素子の製造方法と同様に、非接合領域４４が形成されたベース基板４２と導波基板４１とを接合する。ここで、導波基板４１には、例えば、実施の形態１および２で示した光学素子の薄膜層４を形成するのと同様の方法で、あらかじめ薄膜層４５を形成しておく。なお、薄膜層４５は、導波基板４１およびベース基板４２よりも屈折率が小さいものが望ましく、例えば、Ｔａ2Ｏ5を主成分とする単層膜とする。
【０１３５】
非接合領域４４を有するベース基板４２と薄膜層４５を有する導波基板４１とを、薄膜層４５とベース基板４２の非接合領域４４の形成された側とを直接接合する。その後、非接合領域４４に、紫外線硬化樹脂４７を充填する。さらに、直接接合基板表面から紫外線照射することにより、充填された紫外線硬化樹脂４７は硬化させる。
【０１３６】
また、実施の形態４の光学素子において、さらに別の構成例を図１３に示している。図１３に示すように、ベース基板４２上に薄膜層４５および非接合領域４４が同じ層に、選択的に形成されていて、さらに、その上に導波基板４１が形成されている構成としてもよい。上記構成は、導波基板４１またはベース基板４２に、スパッタ等を用いて薄膜層４５を形成し、フォトリソグラフィーおよびドライエッチングを用いてパターニングして、薄膜層４５を一部除去することにより得られる。薄膜層４５が除去された箇所が非接合領域４４になる。導波基板４１およびベース基板４２とを直接接合してから、非接合領域４４に紫外線硬化樹脂４７を充填する。
【０１３７】
以上のように、薄膜層４５を介して、導波基板４１およびベース基板４２とを接合した場合でも、薄膜層４５を一部除去することにより、非接合領域４４を設けて紫外線硬化樹脂４７を充填して硬化することで、接合強度を高くすることができる。
【０１３８】
なお、非接合領域４４に充填する材料を紫外線硬化樹脂としたが、これに限定されるものではない。
【０１３９】
（実施の形態５）
本発明の実施の形態５に係る光学素子について、図を用いて説明する。図１４（ａ）〜図１４（ｄ）は、実施の形態５の光学素子を製造工程順に示した正面図である。実施の形態５の光学素子は、実施の形態３の光学素子の非接合領域に誘電体層が形成された構成である。
【０１４０】
図１４（ｄ）が光学素子が完成した状態の正面図である。図１４（ｄ）において、ＸカットのＭｇＯ：ＬＮ結晶基板である導波基板５１と、ＸカットのＬＮ結晶基板であるベース基板５２とが接合されて構成されている。ベース基板５２にの、凹状に加工された領域には誘電体層５５が形成されている。誘電体層５５は、例えば、Ｔａ2Ｏ5を主成分とする単層膜とする。
【０１４１】
実施の形態５の光学素子の製造方法について説明する。まず図１４（ａ）に示すようにベース基板５２に非接合領域５４を形成する。次に、図１４（ｂ）に示すようにベース基板５２の表面に薄膜層５５をスパッタにより堆積する。ベース基板５２に薄膜層５５が形成されるため、例えばこの状態で、直接接合しても接合強度は小さく、機械加工に対する薄膜強度は不十分である。そこで図１４（ｃ）に示すように、非接合領域５４にのみ薄膜層５５が堆積されている状態にする。具体的には、ＣＭＰ（Ｃｈｅｍｉｃａｌ  Ｍｅｃｈａｎｉｃａｌ  Ｐｏｌｉｓｈｉｎｇ）装置を用いて、非接合領域５４以外の薄膜層５５を研磨により除去し、薄膜層５５を含むベース基板５２表面を平坦化する。なお、ＣＭＰ装置は非常に高精度な研磨装置であり、サブミクロン以下の研磨量絶対値制御と、数１０ｎｍ以下の精度で研磨面平坦度を実現できるものとして知られている。
【０１４２】
非接合領域５４の深さを１００ｎｍ〜３００ｎｍとし、堆積した薄膜層５５の厚みは１５０ｎｍ〜３５０ｎｍとする。またＣＭＰ処理はベース基板５２の主面が５０ｎｍ程度削られるように制御する。これにより、ベース基板５２の表面が完全に露出し、かつ、薄膜層５５の表面とベース基板５２の表面が平坦化する。なお、非接合領域５４の深さ以上に、薄膜層５５を堆積することで、ＣＭＰ処理により、薄膜層５５の表面とベース基板５２の表面が平坦化させることができる。ＣＭＰ装置では研磨の進行と同時に研磨面において鏡面研磨を施すことが可能であるため、別途直接接合のための鏡面研磨を行う必要が無いという効果もある。
【０１４３】
図１４（ｄ）に示すようにベース基板５２と導波基板５１との結晶軸方向をあわせてベース基板５２の非接合領域５５を形成した主面および導波基板５１の主面とを接触させ、わずかに加圧することにより密着状態を形成し加熱処理により直接接合した。ＣＭＰ装置により研磨処理したベース基板５２は導波基板５１との直接接合において、通常の基板どうしの直接接合を行った際とほぼ同等の密着状態および直接接合状態を実現することができる。
【０１４４】
このようにして得られた接合基板においても、直接接合による高い基板張り合わせ精度が得られたことにより、実施の形態１のように薄膜層とベース基板のみが直接接合されているものに比べて、ベース基板５２と導波基板５１との直接接合状態を有することによる耐機械加工性の大幅な向上と、誘電体薄膜を有することによる光学素子の高機能化（低ロス化、機能デバイス化）を同時に実現することができる。
【０１４５】
なお、薄膜層５５は、非接合領域５４の一部分に形成されているだけでもよい。例えば、図１５（ａ）、（ｂ）に示しているように、光導波路５３が形成された光学素子において、薄膜層５５が、導波基板５１に形成され、光導波路５３の鉛直方向への投影面には少なくとも形成されていればよい。この構成であれば、導波光は十分に導波路に閉じ込められる。これにより、薄膜層５５の体積を減らすことができるので、コストダウンが可能となる。
【０１４６】
図１５（ａ）、（ｂ）に示している光導波路の製造方法について説明する。まず、導波基板５１の、光導波路５３が形成される面の反対面に、薄膜層５５を形成する。次に、フォトリソグラフィー、ドライエッチングにより、薄膜層５５をパターニングして、少なくとも光導波路５３の真下に薄膜層５５が形成されるようにする。最後に、導波基板５１とベース基板５２とを直接接合する。これにより、研磨処理なく、光学素子を製造することができる。なお、非接合領域５４内の、空間５４ａに、樹脂等を充填してもよい。それにより、接合面の強度が高くなる。
【０１４７】
（実施の形態６）
本発明の実施の形態６の光学素子について、図面を用いて説明する。実施の形態６の光学素子は、光学研磨された複数の基板を積層し、例えば各基板どうしは、直接接合によりそれぞれ接合されている。さらに、各基板に周期的に非接合領域が形成されている光学素子である。
【０１４８】
図１６は、本発明の実施の形態６の光学素子の斜視図を示している。実施の形態６の光学素子は、非接合領域を有した基板に他の基板を直接接合し、その直接接合された基板を薄板化し、非接合領域を形成することを繰り返すことにより積層構造を形成した光学素子である。ベース基板６２ａは、平行に等間隔で形成された溝である非接合領域６４ａを有する。ベース基板６２ａの上には、非接合領域６４ａと直交するように、複数の棒状の基板６２ｂが平行に等間隔で形成されている。各棒状の基板６２ｂどうしの間には、溝状の非接合領域６４ｂが形成されている。さらに、基板６２ｂの上に、非接合領域６４ｂと直交するように、複数の棒状の基板６２ｃが平行に等間隔で形成されている。各棒状の基板６２ｃどうしの間には、溝状の非接合領域６４ｃが形成されている。
【０１４９】
実施の形態６の光学素子の製造方法について説明する。具体的には、まずＬＮ結晶基板であるベース基板６２ａに、例えば、Ｃｒスパッタ膜をエッチングマスクとするドライエッチングを用いて、非接合領域６４ａを形成する。Ｃｒのパターニングの後、Ｃｒをエッチングマスクとしてベース基板６２ａにドライエッチングを施し、深さ３μｍのストライプ状のエッチング溝（非接合領域）を等間隔に形成する。なお、フォトリソグラフィーによるパターニングでは、任意の形状を高精度にパターニングすることが可能である。例えば、周期状の多角形のパターンで非接合領域を形成することもできる。具体的には、図１７に示すような光学素子を形成できる。つまり、周期状に六角形のエッチング溝（非接合領域６４ｄ、６４ｅ）を有する基板６２ｄ、６２ｅどうしを、六角形の周期が半周期ずれるように接合された光学素子を形成することもできる。
【０１５０】
一方、上述と同様にして、ＬＮ結晶基板である基板６２ｂの一方の主面に３μｍのエッチング溝である非接合領域６４ｂを形成する。なお、基板６２ｂのエッチング溝の方向は、ベース基板６２ａおよび基板６２ｂの各エッチング溝の方向がそれぞれ直交するように、ベース基板６２ａと基板６２ｂとを接合することを考慮して決定する。その後、マスクとして用いたＣｒをウェットエッチングにより除去し、直接接合面であるベース基板６２ａの非接合領域６４ａを形成した主面と、基板６２ｂの非接合領域６４ｂを形成した主面とを親水性処理した。その後、ベース基板６２ａと基板６２ｂの結晶軸方向を合わせてベース基板６２ａの非接合領域６４ａを含む主面と基板６２ｂの非接合領域６４ｂを含む主面と主面とを接触させ、ベース基板６２ａと基板６２ｂの密着状態を形成する。さらに、この密着基板を熱処理することにより、ベース基板６２ａと基板６２ｂとを直接接合し、直接接合基板を得ることができる。
【０１５１】
このようにして得られた直接接合基板において、基板６２ｂの表面研磨・薄板化を行い基板６２ｂの厚みを２．５μｍにまで薄くする。それにより、基板６２ｂは一枚の基板ではなく、複数の棒状の基板となる。さらに上記と同様の手法により、エッチング溝による非接合領域６４ｃを形成した基板６２ｃを、非接合領域６４ｂと非接合領域６４ｃとが直交するように、複数の棒状の基板６２ｂと直接接合し、表面研磨・薄板化する。そして、この作業を繰り返して、基板を積層していく。つまり、基板に非接合領域を形成し、非接合領域を設けた基板の非接合領域側を接合基板に向けて直接接合し、直接接合した基板を研磨により薄板化して複数の棒状基板とする。
【０１５２】
以上の工程で、周期状積層構造を有する結晶基板を形成することができる。これはフォトニック結晶と呼ばれ、周期的に屈折率が変化している構成を有し、光波を制御することができる媒質である。フォトニック結晶は、光波に対してバンド構造を持つという特性を有しており、特有の光導波制御を実現し得るとして注目されている。一般にフォトニック結晶の作製は電子ビーム露光によって行われ、直径は数１００ｎｍ〜数１００μｍ程度の空孔を結晶中に周期状に配置形成することにより得られる。そのため、フォトニック結晶の作製は、緻密な加工が必要となるため、非常に難しいとされてきた。
【０１５３】
実施の形態６の光学素子の製造方法では、ドライエッチングによる非接合領域の形成により、周期状の非接合領域を形成することができる。また、非接合領域の大きさおよび形成間隔あるいは基板の厚み方向深さは、サブミクロンオーダーから数１０μｍのものが作製可能である。したがって、実施の形態６の光学素子の製造方法を用いて、フォトニック結晶を作製することもできる。また一般的にフォトニック結晶は組成や結晶構造を厳密に制御する必要のある多結晶材料によって形成されるが、実施の形態６によれば、構造は均質な単結晶材料で作製することもできるという効果も奏する。
【０１５４】
なお、実施の形態で具体的に示した、光学素子を構成する材料やその構造は、あくまでも一例であり、本発明はこれらの具体例のみに限定されるものではない。また、基板を接合する方法も、直接接合に限定されるわけではない。
【図面の簡単な説明】
【０１５５】
【図１】本発明の実施の形態１に係る光学素子の構成を示す斜視図
【図２】スパッタ膜の原子間力顕微鏡による表面粗さの測定結果を示す図であり、図２（ａ）はＴａ酸化物スパッタ膜の表面粗さの測定結果を示す図で、図２（ｂ）はＳｉＯ2スパッタ膜の表面粗さの測定結果を示す図
【図３】本発明の実施の形態１に係る光学素子の他の構成を示す斜視図
【図４】図３の光学素子の第三角法による正投影図
【図５】本発明の実施の形態２に係る光学素子の構成を示す斜視図
【図６】薄膜層の各表面における反射光についての説明図
【図７】薄膜層の厚みＴに対する光反射率Ｒの関係を示す特性図
【図８】本発明の実施の形態３に係る光学素子の構造を示す斜視図
【図９】実施の形態３の光学素子の非接合領域の配置位置を示すための図であって、三角法による正投影図
【図１０】本発明の実施の形態３に係る光学素子の他の構成を示す斜視図
【図１１】本発明の実施の形態４に係る光学素子の構成を示す斜視図
【図１２】本発明の実施の形態４に係る光学素子の他の構成を示す斜視図
【図１３】本発明の実施の形態４に係る光学素子のさらに他の構成を示す斜視図
【図１４】本発明の実施の形態５に係る光学素子を製造工程順に示した正面図
【図１５】本発明の実施の形態５に係る他の光学素子の構成を示す図であって、図１５（ａ）は光学素子の斜視図で、図１５（ｂ）は光学素子の正面図
【図１６】本発明の実施の形態６に係る光学素子の構成を示す斜視図
【図１７】本発明の実施の形態６に係る他の光学素子の構成を示す斜視図
【符号の説明】
【０１５６】
１、２１、３１、４１、５１  導波基板
２、２２、３２、４２、５２、６２ａ  ベース基板
３、２３、３３、５３  光導波路
３ａ  入射端
４、４５  薄膜層
５  金属層
５ａ、５ｂ  金属除去箇所
６、５５  誘電体層
８、９  反射光
２４、３４、４４、５４、６４ａ、６４ｂ、６４ｃ、６４ｄ、６４ｅ  非接合領域
２５  接合面
４７  紫外線硬化樹脂
５４ａ  空間
６２ｂ、６２ｃ、６２ｄ、６２ｅ  基板
ｄ  奥行
Ｔ  膜厚
【図１】
2008250352.tif 000003
【図２】
2008250352.tif 000004
【図３】
2008250352.tif 000005
【図４】
2008250352.tif 000006
【図５】
2008250352.tif 000007
【図６】
2008250352.tif 000008
【図７】
2008250352.tif 000009
【図８】
2008250352.tif 000010
【図９】
2008250352.tif 000011
【図１０】
2008250352.tif 000012
【図１１】
2008250352.tif 000013
【図１２】
2008250352.tif 000014
【図１３】
2008250352.tif 000015
【図１４】
2008250352.tif 000016
【図１５】
2008250352.tif 000017
【図１６】
2008250352.tif 000018
【図１７】
2008250352.tif 000019